(57)【要約】【課題】視認性が改善された画像表示装置を提供することを目的とする。【解決手段】（１）画像表示セル、（２）前記画像表示セルより視認側に配置される偏光子、及び（３）前記偏光子より視認側に配置される、３０００ｎｍ以上１５００００ｎｍ以下のリタデーションを有する配向フィルムの両面にガラス板を貼り合わせたガラス積層体、を有する画像表示装置。【選択図】図１
2014157288.tif 000002
【特許請求の範囲】
【請求項１】
（１）画像表示セル、
（２）前記画像表示セルより視認側に配置される偏光子、及び
（３）前記偏光子より視認側に配置される、３０００ｎｍ以上１５００００ｎｍ以下のリタデーションを有する配向フィルムの両面にガラス板を貼り合わせたガラス積層体、
を有する画像表示装置。
【請求項２】
前記偏光子の偏光軸と前記配向フィルムの配向主軸とが形成する角が略４５度である、請求項１に記載の画像表示装置。
【請求項３】
前記画像表示セルが液晶セルまたは有機ＥＬセルである、請求項１又は２に記載の画像表示装置。
【発明の詳細な説明】
【技術分野】
【０００１】
本発明は、画像表示装置に関する。
【背景技術】
【０００２】
画像表示装置は、携帯電話、タブレット端末、パーソナルコンピューター、テレビ、ＰＤＡ、電子辞書、カーナビゲーション、音楽プレーヤー、デジタルカメラ、デジタルビデオカメラ等において幅広く実用化されている。画像表示装置の小型化、軽量化が進むについて、その利用はもはやオフィスや屋内に限られず、屋外及び車や電車等での移動中の利用も拡大している。
【０００３】
そのような中、画像表示装置をサングラス等の偏光フィルタを介して視認する機会が増加している。一方、画像表示装置には、種々の要因から配向フィルムを使用することが提案されている。しかしながら、画像表示装置に配向フィルムを使用した場合、その副屈折性により、偏光板から射出した光の偏光特性に歪みが生じ、結果として偏光フィルタで画像を視認した場合に虹斑等の色調の乱れによって視認性が悪化するという問題がある（特許文献１）。また、多くの画像表示装置には、その視認側の表面にカバーガラス（以下、「表面カバーガラス」とも称する）が設けられており、衝撃を受けた際に、それが割れると飛散するおそれがあるという問題がある。
【先行技術文献】
【特許文献】
【０００４】
【特許文献１】ＷＯ２０１１／０５８７７４
【発明の概要】
【発明が解決しようとする課題】
【０００５】
そこで本発明は、配向フィルムが使用された画像表示装置を偏光フィルタを介して視認した場合の視認性を改善することを１つの目的とする。また、画像表示装置の表面カバーガラスが割れた場合にそれが飛散することを効果的に防止することを更なる目的とする。
【課題を解決するための手段】
【０００６】
本発明者等は、上記問題を解決すべく日夜研究を重ねたところ、リタデーションが制御された配向フィルムの両側にガラス板を貼り合わせた合わせガラスを画像表示装置の表面カバーガラスに用いることにより、上記課題の解決が可能であることを見出した。本発明者等は、斯かる知見に基づき更なる検討と改良を重ね、本発明を完成するに至った。
【０００７】
代表的な本発明は、以下の通りである。
項１
（１）画像表示セル、
（２）前記画像表示セルより視認側に配置される偏光子、及び
（３）前記偏光子より視認側に配置される、３０００ｎｍ以上１５００００ｎｍ以下のリタデーションを有する配向フィルムの両面にガラス板を貼り合わせたガラス積層体、
を有する画像表示装置。
項２
前記偏光子の偏光軸と前記配向フィルムの配向主軸とが形成する角が略４５度である、項１に記載の画像表示装置。
項３
前記画像表示セルが液晶セルまたは有機ＥＬセルである、項１又は２に記載の画像表示装置。
【発明の効果】
【０００８】
本発明によれば、画像表示装置の視認性が改善される。特に、偏光フィルタを介して視認した場合に生じる虹斑に代表される画質の低下が軽減される。尚、本書において、「虹斑」とは、「色斑」、「色ずれ」及び「干渉色」を含む概念である。また、本発明によれば、表面カバーガラスの飛散を効果的に防止することが可能である。
【図面の簡単な説明】
【０００９】
【図１】代表的な有機ＥＬ表示装置の模式的断面図を示す。
【図２】代表的な液晶表示装置の模式的断面図を示す。
【発明を実施するための形態】
【００１０】
画像表示装置は、典型的に、画像表示セル及び偏光板を有する。画像表示セルには、典型的に、有機ＥＬセル又は液晶セルが用いられる。画像表示セルとして有機ＥＬセルを用いた画像表示装置（有機ＥＬ表示装置）の代表的な模式図を図１に示し、画像表示セルとして液晶セルを用いた画像表示装置（液晶表示装置）の代表的な模式図を図２に示す。以下、画像表示装置の代表的な構造を図１又は２を参照して説明するが、画像表示装置の構造をこれらに限定されず、種々の変更が可能である。
【００１１】
本書において、画像表示装置の画像が表示される側（ヒトが画像を視認する側）を「視認側」と呼び、視認側と反対側（即ち、有機ＥＬ表示装置において、光源としても機能する有機ＥＬセルが設定される側、液晶表示装置において光源が配置される側）を「光源側」と称する。図１及び２では、右側が視認側であり、左側が光源側である。
【００１２】
図１に示すように、有機ＥＬ表示装置（Ｅ１）は、有機ＥＬセル（Ｅ４）、偏光板（Ｅ５）及びタッチパネル（Ｅ６）を有し得る。有機ＥＬセル（Ｅ４）と偏光板（Ｅ５）との間には、１／４波長板（Ｅ１６）を備えていても良い。偏光板（Ｅ５）は、典型的に、有機ＥＬセル（Ｅ４）の視認側に設けられ、偏光子（Ｅ８）と呼ばれるフィルムの両側に偏光子保護フィルム（Ｅ１０ａ，Ｅ１０ｂ）が積層された構造を有する。タッチパネル（Ｅ６）は、典型的に、視認側偏光板（Ｅ５）より視認側に設けられる。タッチパネル（Ｅ６）は、典型的に、２枚の透明導電性フィルム（Ｅ１１，Ｅ１２）がスペーサー（Ｅ１３）を介して配置された構造を有する。透明導電性フィルム（Ｅ１１，Ｅ１２）は、基材フィルム（Ｅ１１ａ，Ｅ１２ａ）と透明導電層（Ｅ１１ｂ，Ｅ１２ｂ）とを積層した構造を有する。タッチパネル（Ｅ６）の光源側には、任意の接着層を介して、透明基体である飛散防止フィルム（Ｅ１４）が設けられ得る。画像表示装置の視認側偏光子より視認側には表面カバーガラス（Ｅ１５）が設けられる。
【００１３】
図２に示すように、液晶表示装置（Ｌ１）は、光源（Ｌ２）、液晶セル（Ｌ４）、及びタッチパネル（Ｌ６）を有し得る。液晶セル（Ｌ４）の光源側及び視認側の両方には、典型的に、それぞれ偏光板（光源側偏光板（Ｌ３）及び視認側偏光板（Ｌ５））が設けられている。各偏光板（Ｌ３，Ｌ５）は、典型的に、偏光子（Ｌ７，Ｌ８）と呼ばれるフィルムの両側に偏光子保護フィルム（Ｌ９ａ，Ｌ９ｂ，Ｌ１０ａ，Ｌ１０ｂ）が積層された構造を有する。本書において、画像表示セルより視認側に存在する偏光板（Ｌ５）を「視認側偏光板」とも称し、それを構成する偏光子（Ｌ８）を「視認側偏光子」とも称する。タッチパネル（Ｌ６）は、典型的に、視認側偏光板（Ｌ５）よりも視認側に設けられる。タッチパネル（Ｌ６）は、典型的に、２枚の透明導電性フィルム（Ｌ１１，Ｌ１２）がスペーサー（Ｌ１３）を介して配置された構造を有する。透明導電性フィルム（Ｌ１１，Ｌ１２）は、基材フィルム（Ｌ１１ａ，Ｌ１２ａ）と透明導電層（Ｌ１１ｂ，Ｌ１２ｂ）とを積層した構造を有する。また、タッチパネル（Ｌ６）の光源側には、任意の接着層を介して、透明基体である飛散防止フィルム（Ｌ１４）が設けられ得る。画像表示装置の視認側偏光子より視認側には表面カバーガラス（Ｌ１５）が設けられる。
【００１４】
図１及び２に示される画像表示装置において、視認側偏光子（Ｅ８，Ｌ８）より視認側の部材はいずれも必須ではない。よって、例えば、飛散防止フィルム（Ｅ１４、Ｌ１４）は必須ではなく、必用に応じて存在してもよい。
【００１５】
画像表示装置は、画像表示装置には、種々の目的で配向フィルムが使用され得る。本書において、配向フィルムとは、複屈折性を有する高分子フィルムのことを意味する。画像表示装置は、視認性を改善するという観点から、視認側偏光子より視認側に３０００μｍ以上１５００００ｎｍ以下のリタデーションを有する配向フィルムの両面にガラス板を貼り合わせたガラス積層体を備えることが好ましい。本書において、３０００μｍ以上１５００００ｎｍ以下のリタデーションを有する配向フィルムを「高リタデーション配向フィルム」と称する。
【００１６】
なお、図１及び２においては、視認側偏光板（Ｅ５，Ｌ５）の視認側にタッチパネル（Ｅ６，Ｌ６）が示されるが、タッチパネルの存在は必須ではない。画像表示装置がタッチパネルを備える場合、タッチパネルは、上記の抵抗膜式のタッチパネルに限らず、投影型静電容量式等の他の方式のタッチパネルを使用することが可能である。例えば、透明導電性フィルムは１枚であってもよい。また、タッチパネルは、画像表示セルにタッチパネル機能を組み込んだ内蔵型タッチパネルであっても良い。内蔵型タッチパネルとしては、タッチ感知用の電極を画像表示セルの２枚の基板の内側に配置したインセル型タッチパネル及びタッチ感知用の電極を表示セルの視認側の基板の外側に配置したオンセル型タッチパネル等が挙げられる。
【００１７】
タッチパネルは、表面カバーガラスにタッチパネル機能を付与したものであっても良い。表面カバーガラスにタッチパネル機能を付与したタッチパネルとしては、例えば、次の（Ａ）〜（Ｆ）を例示することができるがこれらに限定される訳ではない。（Ａ）ガラス板表面に透明導電層、絶縁層、及び透明導電層をこの順に積層させたタッチセンサーと、透明導電層が設けられていないもう１つのガラス板とを高リタデーション配向フィルムの両側に１枚ずつ貼り合わせたタッチパネル。ここで、透明導電層が積層されたガラス板は、その透明導電性層が高リタデーション配向フィルムと接しないように高リタデーション配向フィルムと張り合わせられることが好ましいが、透明導電層が高リタデーション配向フィルムと接するように張り合わせられても良い。（Ｂ）ガラス板の両面に透明導電層を設け、当該ガラス板を絶縁層に利用したタッチセンサーと、透明導電層が設けられていないもう１つのガラス板とを高リタデーション配向フィルムの両側に１枚ずつ貼り合わせたタッチパネル。（Ｃ）ガラス板の片面に一層の透明導電層を設けたガラス積層体を２枚用意し、それらを高リタデーション配向フィルムの両側に貼り合わせ、高リタデーション配向フィルムを絶縁層に利用したタッチセンサーとするタッチパネル。ここで、２枚のガラス積層体は、各々の透明導電層が設けられた表面が高リタデーション配向フィルムの表面と接するように配置される。（Ｄ）高リタデーション配向フィルムの片面に透明性導電層、絶縁層、及び透明導電層をこの順に設けてタッチセンサーとし、それの両側にガラス板を貼り合わせたタッチパネル。（Ｅ）高リタデーション配向フィルムの両面に透明導電層を設けてタッチセンサーとし、それの両側にガラス板を貼り合わせた、タッチパネル。（Ｆ）合わせガラスの両面に透明電極を設けてタッチセンサーとし、さらに任意のフィルムやシート物と積層したタッチパネル。
【００１８】
上記では、表面カバーガラスにタッチパネル機能を付与したタッチパネルの代表的な例を示したが、ガラス板の片面に設けられる透明電極と、高レタデーション配向フィルムの片面に設けられる透明電極の間でタッチセンサー機能を持たせても良く、上記（Ａ）及び（Ｄ）においては透明電極１層でタッチセンサーとすることも可能である。
【００１９】
＜表面カバーガラス＞
表面カバーガラスは高リタデーション配向フィルムの両側にガラス板を貼り合わせた合わせガラスである。表面カバーガラスを構成するガラス板としては、シリカガラス（ＳｉＯ２）、ソーダ石灰シリカガラス（Ｎａ２Ｏ−ＣａＯ−ＳｉＯ２）、鉛ガラス（Ｋ２Ｏ−ＰｂＯ−ＳｉＯ２）、ホウケイ酸塩ガラス（Ｎａ２Ｏ−Ｂ２Ｏ３−ＳｉＯ２）、無アルカリガラス（ＸＯ−Ａｌ２Ｏ３−ＳｉＯ２  Ｘは２価の元素）など、任意の材料で作製されたものが用いられる。好ましいガラス板はソーダライムガラス及び／又はアルミノシリケートガラスを化学強化したものである。
【００２０】
また、ガラス板の代替物として、有機無機複合シート（例えばシルプラス）を用いてもよい。高リタデーション配向フィルムの両側に有機無機複合シートを貼り合わせたもの、及び硬化前の有機無機複合体を高リタデーション配向フィルムの両面に塗布し、その後硬化させたものも好ましい。この様なフィルム上で成形したものも貼り合わせガラスに該当する。高リタデーション配向フィルム上への有機無機複合体の塗布は、接着剤レスでの積層が可能となるため好ましい。高リタデーション配向フィルムの表面には易接着層を設けることが好ましい。
【００２１】
ガラス板の厚みは任意であり、画像表示装置の大きさに合わせて適宜設定できるが、表面カバーとしての強度を保持させるという観点から５０μｍ以上が好ましく、より好ましくは７０μｍ以上、更に好ましくは１００μｍ以上である。ガラス板の厚み上限は、軽量化の観点から、好ましくは２０００μｍ以下であり、より好ましくは１５００μｍ以下、更に好ましくは１０００μｍ以下である。小型の携帯末端に使用される表面カバーガラスの場合、それを構成するガラス板は、好ましくは７００μｍ以下、より好ましくは５００μｍ以下である。尚、複数のガラス板を組み合わせて使用する場合、それらの厚みは、同一であっても異なっていても良い。
【００２２】
合わせガラスである表面カバーガラスの厚みも任意であり、画像表示装置の大きさ等によって適宜設定できるが、強度の観点から、１００μｍ以上が好ましく、より好ましくは１５０μｍ以上である。表面カバーガラスの厚みの上限は、軽量化の観点から、４０００μｍ以下が好ましく、より好ましくは３０００μｍ以下、更に好ましくは２０００μｍ以下である。小型の携帯末端に使用されるカバーガラスの場合、その厚みは１５００μｍ以下が好ましく、より好ましくは１０００μｍ以下である。
【００２３】
表面カバーガラスの視認側は、反射防止層（低反射層）、防眩層、反射防止（低反射）防眩層、帯電防止層、防汚層なとの表面処理をすることも好ましい。また、表面カバーガラスの光源側は、反射防止層（低反射層）を設けることも好ましい。
【００２４】
＜高リタデーション配向フィルム＞
高リタデーション配向フィルムのリタデーションの下限値は、３０００ｎｍ以上である。さらに、効果的に虹斑を低減するという観点から、好ましくは４５００ｎｍ以上、好ましくは６０００ｎｍ以上、好ましくは８０００ｎｍ以上、好ましくは１００００ｎｍ以上である。一方、高リタデーション配向フィルムのリタデーションの上限は、それ以上のリタデーションを有するポリエステルフィルムを用いたとしても更なる視認性の改善効果は実質的に得られず、またリタデーションの高さに応じては配向フィルムの厚みも上昇する傾向があるため、薄型化への要請に反し兼ねないという観点から、１５００００ｎｍと設定されるが、更に高い値とすることも理論的には可能である。画像表示装置が２枚以上の高リタデーション配向フィルムを有する場合、それらのリタデーションは同一であっても異なっていても良い。
【００２５】
高リタデーション配向フィルムの厚みとしては、高いリタデーションを確保する、合わせガラスとして飛散防止機能を確保する点で、５μｍ以上が好ましく、さらには１０μｍ以上、特には１５μｍ以上が好ましい。厚みの上限は、薄型、軽量化の面で２５０μｍ以下が好ましく、さらには２００μｍ以下、特には１７０μｍ以下が好ましい。
【００２６】
虹斑をより効果的に抑制するという観点から、高リタデーション配向フィルムは、そのリタデーション（Ｒｅ）と厚さ方向リタデーション（Ｒｔｈ）の比（Ｒｅ／Ｒｔｈ）が、好ましくは０．２以上であり、好ましくは０．５以上、好ましくは０．６以上である。厚さ方向リタデーションとは、フィルムの厚さ方向断面から見たときの２つの複屈折△Ｎｘｚ及び△Ｎｙｚにそれぞれフィルム厚みｄを掛けて得られるリタデーションの平均値を意味する。Ｒｅ／Ｒｔｈが大きいほど、複屈折の作用は等方性を増し、画面への虹斑の発生をより効果的に抑制することができる。尚、本書において、単に「リタデーション」と記載する場合は、面内リタデーションを意味する。
【００２７】
Ｒｅ／Ｒｔｈの最大値は２．０（即ち、完全な１軸対称性フィルム）であるが、完全な１軸対称性フィルムに近づくにつれて配向方向と直交する方向の機械的強度が低下する傾向がある。よって、ポリエステルフィルムのＲｅ／Ｒｔｈの上限は、好ましくは１．２以下、好ましくは１．０以下である。上記比率が１．０以下であっても、画像表示装置に求められる視野角特性（左右１８０度、上下１２０度程度）を満足することが可能である。
【００２８】
配向フィルムのリタデーションは、公知の手法に従って測定することができる。具体的には、２軸方向の屈折率と厚みを測定して求めることができる。また、商業的に入手可能な自動複屈折測定装置（例えば、ＫＯＢＲＡ−２１ＡＤＨ：王子計測機器株式会社製）を用いて求めることもできる。
【００２９】
高リタデーション配向フィルムは、公知の手法を適宜選択して製造することができる。例えば、高リタデーション配向フィルムは、ポリエステル樹脂、ポリカーボネート樹脂、ポリスチレン樹脂、シンジオタクチックポリスチレン樹脂、ポリエーテルエーテルケトン樹脂、ポリフェニレンサルファイド樹脂、シクロオレフィン樹脂、液晶性ポリマー樹脂、及びセルロース系樹脂に液晶化合物を添加した樹脂から成る群より選択される一種以上を用いて製造することができる。従って、高リタデーション配向フィルムは、ポリエステルフィルム、ポリカーボネートフィルム、ポリスチレンフィルム、シンジオタクチックポリスチレンフィルム、ポリエーテルエーテルケトンフィルム、ポリフェニレンサルファイドフィルム、シクロオレフィンフィルム、液晶性フィルム、セルロース系樹脂に液晶化合物が添加されたフィルムであり得る。
【００３０】
高リタデーション配向フィルムの好ましい原料樹脂は、ポリカーボネート及び／又はポリエステル、シンジオタクチックポリスチレンである。これらの樹脂は透明性に優れるとともに、熱的、機械的特性にも優れており、延伸加工によって容易にリタデーションを制御することができる。ポリエチレンテレフタレート及びポリエチレンナフタレートに代表されるポリエステルは固有複屈折が大きく、フィルムの厚みが薄くても比較的容易に大きなリタデーションが得られるので好ましい。特に、ポリエチレンナフタレートは、ポリエステルの中でも固有複屈折率が大きいことから、リタデーションを特に高くしたい場合や、リタデーションを高く保ちながらフィルム厚みを薄くしたい場合に好適である。ポリエステル樹脂を代表例として、より具体的な高リタデーション配向フィルムの製造方法を後述する。
【００３１】
＜高リタデーション配向フィルムの製造方法＞
以下に、ポリエステルフィルムを例に、高リタデーション配向フィルムの製造方法を説明する。ポリエステルフィルムは、任意のジカルボン酸とジオールとを縮合させて得ることができる。ジカルボン酸としては、例えば、テレフタル酸、イソフタル酸、オルトフタル酸、２，５−ナフタレンジカルボン酸、２，６−ナフタレンジカルボン酸、１，４−ナフタレンジカルボン酸、１，５−ナフタレンジカルボン酸、ジフェニルカルボン酸、ジフェノキシエタンジカルボン酸、ジフェニルスルホンカルボン酸、アントラセンジカルボン酸、１，３−シクロペンタンジカルボン酸、１，３−シクロヘキサンジカルボン酸、１，４−シクロヘキサンジカルボン酸、ヘキサヒドロテレフタル酸、ヘキサヒドロイソフタル酸、マロン酸、ジメチルマロン酸、コハク酸、３，３−ジエチルコハク酸、グルタル酸、２，２−ジメチルグルタル酸、アジピン酸、２−メチルアジピン酸、トリメチルアジピン酸、ピメリン酸、アゼライン酸、ダイマー酸、セバシン酸、スベリン酸、ドデカジカルボン酸等を挙げることができる。
【００３２】
ジオールとしては、例えば、エチレングリコール、プロピレングリコール、ヘキサメチレングリコール、ネオペンチルグリコール、１，２−シクロヘキサンジメタノール、１，４−シクロヘキサンジメタノール、デカメチレングリコール、１，３−プロパンジオール、１，４−ブタンジオール、１，５−ペンタンジオール、１，６−ヘキサジオール、２，２−ビス（４−ヒドロキシフェニル）プロパン、ビス（４−ヒドロキシフェニル）スルホン等を挙げることができる。
【００３３】
ポリエステルフィルムを構成するジカルボン酸成分とジオール成分はそれぞれ１種又は２種以上を用いても良い。ポリエステルフィルムを構成する具体的なポリエステル樹脂としては、例えば、ポリエチレンテレフタレート、ポリプロピレンテレフタレート、ポリブチレンテレフタレート、ポリエチレンナフタレート等が挙げられ、好ましくはポリエチレンテレフタレート及びポリエチレンナフタレートであり、より好ましくはポリエチレンテレフタレートである。ポリエステル樹脂は他の共重合成分を含んでも良く、機械強度の点からは共重合成分の割合は３モル％以下が好ましく、より好ましくは２モル％以下、更に好ましくは１．５モル％以下である。これらの樹脂は透明性に優れるとともに、熱的、機械的特性にも優れる。また、これらの樹脂は、延伸加工によって容易にリタデーションを制御することができる。
【００３４】
ポリエステルフィルムは、一般的な製造方法に従って得ることができる。具体的には、ポリエステル樹脂を溶融し、シート状に押出し成形された無配向ポリエステルをガラス転移温度以上の温度において、ロールの速度差を利用して縦方向に延伸した後、テンターにより横方向に延伸し、熱処理を施すことにより配向ポリエステルフィルムが挙げられる。ポリエステルフィルムは、一軸延伸フィルムであっても、二軸延伸フィルムであっても良い。高リタデーション配向フィルムは斜め４５度に延伸されたものであってもよい。
【００３５】
ポリエステルフィルムを得るための製造条件は、公知の手法に従って適宜設定することが出来る。例えば、縦延伸温度及び横延伸温度は、通常８０〜１３０℃であり、好ましくは９０〜１２０℃である。縦延伸倍率は、通常１．０〜３．５倍であり、好ましくは１．０倍〜３．０倍である。また、横延伸倍率は、通常２．５〜６．０倍であり、好ましくは３．０〜５．５倍である。
【００３６】
リタデーションを特定範囲に制御することは、延伸倍率や延伸温度、フィルムの厚みを適宜設定することにより行うことができる。例えば、縦延伸と横延伸の延伸倍率差が高いほど、延伸温度が低いほど、フィルムの厚みが厚いほど高いリタデーションを得やすくなる。逆に、縦延伸と横延伸の延伸倍率差が低いほど、延伸温度が高いほど、フィルムの厚みが薄いほど低いリタデーションを得やすくなる。また、延伸温度が高いほど、トータル延伸倍率が低いほど、リタデーションと厚さ方向リタデーションの比（Ｒｅ／Ｒｔｈ）が低いフィルムが得やすくなる。逆に、延伸温度が低いほど、トータル延伸倍率が高いほど、リタデーションと厚さ方向リタデーションの比（Ｒｅ／Ｒｔｈ）が高いフィルムが得られる。更に、熱処理温度は、通常１４０〜２４０℃が好ましく、好ましくは１８０〜２４０℃である。
【００３７】
ポリエステルフィルムにおけるリタデーションの変動を抑制する為には、フィルムの厚み斑が小さいことが好ましい。リタデーション差をつけるために縦延伸倍率を低くすると、縦厚み斑の値が高くなる場合がある。縦厚み斑の値は延伸倍率のある特定の範囲で非常に高くなる領域があるため、そのような範囲を外すように製膜条件を設定することが望ましい。
【００３８】
配向ポリエステルフィルムの厚み斑は５．０％以下であることが好ましく、４．５％以下であることがさらに好ましく、４．０％以下であることがよりさらに好ましく、３．０％以下であることが特に好ましい。フィルムの厚み斑は、任意の手段で測定することができる。例えば、フィルムの流れ方向に連続したテープ状サンプル（長さ３ｍ）を採取し、市販される測定器（例えば、（株）セイコー・イーエム製電子マイクロメータ  ミリトロン１２４０）を用いて、１ｃｍピッチで１００点の厚みを測定し、厚みの最大値（ｄｍａｘ）、最小値（ｄｍｉｎ）、平均値（ｄ）を求め、下記式にて厚み斑（％）を算出することができる。
厚み斑（％）＝（（ｄｍａｘ−ｄｍｉｎ）／ｄ）×１００
【００３９】
＜接着剤＞
高リタデーション配向フィルムとガラス板との貼り合わせには、接着剤を用いることが好ましい。接着剤としては、ポリビニルブチラール、エチレン−酢酸ビニル共重合体、シリコーン樹脂、エポキシ樹脂、ポリウレタン樹脂、ポリエステル樹脂、アクリル系樹脂、これらの変性物などが挙げられる。これらの中でもポリビニルブチラール、エチレン−酢酸ビニル共重合体が好ましい。
【００４０】
接着剤の使用方法は特に制限されないが、例えば、シート状に成型された接着剤を用いる方法、ガラスにコートして用いる方法、高リタデーション配向フィルムにコートして用いる方法、離型フィルム上にコートされた粘着剤をガラスや高リタデーション配向フィルムに転写する方法等を挙げることができる。
【００４１】
接着剤層の厚みは任意であり、適宜設定可能である。例えば、コートされた接着剤の場合には下限は０．１μｍ以上が好ましく、より好ましくは０．５μｍ以上、更に好ましくは１μｍ以上が好ましく、上限は１００μｍ以下が好ましく、さらには５０μｍ以下、特には３０μ以下が好ましい。また、接着層の厚みはシート上に成形された接着剤の場合には下限は、２μｍ以上が好ましく、さらには５μｍ以上が好ましく、特には７μｍ以上が好ましく、上限は１００μｍ以下が好ましく、さらには５０μｍ以下が好ましく、特には３０μｍ以下が好ましい。
【００４２】
＜積層方法＞
ガラス板と高リタデーション配向フィルムを積層して合わせガラスを製造する方法は、任意であり特に制限されない。例えば、ガラス板、接着剤、高リタデーション配向フィルム、接着剤、及びガラス板をこの順に積層し、ローラーなどで圧をかけて気泡を除去しながら各層を密着させ、接着処理を行うことによって合わせガラスを得ることができる。なお、積層時〜接着処理時には加圧するだけでなく減圧して挟み込まれる気泡を除去することも好ましい。
【００４３】
接着処理は接着剤に適した各種の処理を行うことによって実施できる。例えば、熱接着型の接着剤であれば軟化温度以上で加熱圧着することで実施できる。接着剤にイソシアネート及び／又はエポキシなどの硬化剤が添加されている反応硬化型の接着剤であれば、硬化が進むよう室温以上で加熱圧着することによって実施できる。紫外線硬化型接着剤であれば、紫外線照射させることによって実施できる。
【００４４】
ガラス板と高リタデーション配向フィルムの積層はガラス板、高リタデーション配向フィルム、及びガラス板だけでなく、更にこれらの上に高リタデーション配向フィルム、３０００ｎｍ以下のリタデーションのフィルム、及びガラス板を単独又は組み合わせて積層することもできる。
【００４５】
高リタデーション配向フィルムは単体で用いるだけでなく、複数枚を重ねて用いても良いし、高リタデーション配向フィルムと３０００ｎｍ以下のリタデーションのフィルムをラミネートしたフィルムとして用いても良い。
【００４６】
＜高リタデーション配向フィルムの易接着処理＞
高リタデーション配向フィルムはガラス板と貼り合わせる場合の接着剤との接着性を確保するため、易接着処理されていることが好ましい。易接着処理としては、高リタデーション配向フィルムの材質、接着剤によって適宜選択することができる。例えば、コロナ処理、プラズマ処理などの物理的処理、易接着コート等が挙げられるが、易接着コートが好ましい。
【００４７】
易接着コート剤に用いられる樹脂は、例えば、高リタデーション配向フィルムがポリエステルの場合には、共重合ポリエステル、ポリエステルポリウレタン、ポリカーボネートポリウレタン、アクリル樹脂などが好ましく用いられる。これらの樹脂は異なる２種の樹脂、例えば、アクリル樹脂とポリエステル樹脂、アクリル樹脂とウレタン樹脂、あるいはポリエステル樹脂とウレタン樹脂を組み合わせて用いることが好ましい。これは、２種類の樹脂の特性が維持され、接着性がさらに向上する為である。
【００４８】
好ましいアクリル樹脂としては、メチルメタクリレート、エチルアクリレート、ｎ−ブチルアクリレート、２−ヒドロキシエチルアクリレート、アクリルアミド、Ｎ−メチロールアクリルアミド、グリシジルメタクリレート、アクリル酸から選ばれる共重合体等を挙げることができる。アクリル樹脂のガラス転移温度は好ましくは０〜９０℃、より好ましくは１０〜８０℃である。アクリル樹脂の数平均分子量は１０万以上が好ましく、３０万以上が接着性の点で特に望ましい。
【００４９】
好ましいポリエステル樹脂としてはテレフタル酸、イソフタル酸、エチレングリコール、ネオペンチルグリコール、ジエチレングリコール、１，４−ブタンジオール、１，６−ヘキサンジオールから選ばれる共重合体を挙げることができる。ポリエステル樹脂のガラス転移温度は好ましくは１０〜９０℃、より好ましくは２０〜８０℃である。ポリエステル樹脂の数平均分子量は１５０００以上が好ましく、１７０００以上が接着性の点で特に望ましい。
【００５０】
好ましいポリエステルポリウレタンは、上記のポリエステル樹脂、またはそのオリゴマーをジイソシアネート化合物と反応させたものである。好ましいポリカーボネートポリウレタン樹脂としては、脂肪族のポリカーボネートジオールとジイソシアネート化合物と反応させたものを例示できる。ジイソシアネート化合物としては、トリレンジイソシアネート、ヘキサメチレンジイソシアネート、フェニレンジイソシアネート、ジフェニルメタンジイソシアネートなどを用いることができる。ポリウレタン樹脂を得る際には低分子量の鎖延長剤を用いても良い。ポリウレタン樹脂のガラス転移温度は好ましくは０〜６０℃、より好ましくは１０〜５０℃である。ポリウレタン樹脂の数平均分子量は１５０００以上が好ましく、１７０００以上が接着性の点で特に望ましい。
【００５１】
易接着コート剤にポリビニルアルコール系樹脂を添加することも接着性確保のために好ましい。ポリビニルアルコール系樹脂は、特に限定されないが、例えば、ポリ酢酸ビニルをけん化して得られたポリビニルアルコール；その誘導体；更に酢酸ビニルと共重合性を有する単量体との共重合体のけん化物；ポリビニルアルコールをアセタール化、ウレタン化、エーテル化、グラフト化、リン酸エステル化等した変性ポリビニルアルコール；などが挙げられる。前記単量体としては、（無水）マレイン酸、フマール酸、クロトン酸、イタコン酸、（メタ）アクリル酸等の不飽和カルボン酸及びそのエステル類；エチレン、プロピレン等のα−オレフィン、（メタ）アリルスルホン酸（ソーダ）、スルホン酸ソーダ（モノアルキルマレート）、ジスルホン酸ソーダアルキルマレート、Ｎ−メチロールアクリルアミド、アクリルアミドアルキルスルホン酸アルカリ塩、Ｎ−ビニルピロリドン、Ｎ−ビニルピロリドン誘導体等が挙げられる。これらポリビニルアルコール系樹脂は１種のみ用いても良いし２種以上を併用しても良い。
【００５２】
ポリビニルアルコール系樹脂としては、ビニルアルコール−酢酸ビニル共重合体、ビニルアルコール−ビニルブチラール共重合体、エチレン−ビニルアルコール共重合体が例示され、これらの中でもビニルアルコール−酢酸ビニル共重合体、エチレン−ビニルアルコール共重合体が好ましい。ポリビニルアルコール系樹脂の重合度は特に問わないが、塗布液の粘性の点から重合度が３０００以下であることが好ましい。
【００５３】
ポリビニルアルコール系樹脂のけん化度は６０モル％以上８５モル％以下が好ましく、６５モル％以上８３モル％以下がより好ましい。
【００５４】
ポリビニルアルコール系樹脂の含有量としては易接着コート層中に１０質量％以上６０質量％以下が好ましく、１５質量％以上５５％質量％以下がより好ましい。
【００５５】
易接着コート剤には架橋剤が添加されることが好ましい。架橋剤としては、イソシアネート化合物、メラミンなどのアミノ樹脂、オキサゾリン化合物、エポキシ化合物、カルボジイミド化合物など挙げられる。  
【００５６】
易接着コート剤には、他にレベリング剤、消泡剤、帯電防止剤など添加することができる。
【００５７】
高リタデーション配向フィルムには粒子滑材を添加せず、易接着コートにシリカなどの滑材を添加することも高透明性とフィルムの取り扱い性を確保するためには好ましい方法である。粒子としては、平均粒径（ＳＥＭによる個数基準の平均粒径。以下同じ）、０．０４〜２．０μｍが好ましく、さらに好ましくは０．１〜１．０μｍである。
【００５８】
易接着コート剤は有機溶剤系であっても水系であっても良いが、取り扱いの点で水系が好ましい。樹脂は水系に溶解又は分散することが好ましく、カルボン酸塩基、スルホン酸塩基を導入したものが好ましい。易接着コート剤は、易接着コートフィルム製造時にコートするインラインコートであってもフィルム製造後にコートするオフラインコートであっても良い。
【００５９】
＜表面カバーフィルムの設置＞
画像表示装置において表面カバーガラスを配置する角度は、任意であるが、表面カバーガラスを構成する高リタデーション配向フィルムの配向主軸と視認側偏光子の偏光軸とが形成する角度（高リタデーション配向フィルムと偏光子とが同一平面上にあると仮定する）は、特に制限されないが、虹斑を低減する、輝度低下を低減するという観点から、４５度に近いこと（略４５度）が好ましい。例えば、前記角度は、４５度±３０度以下、好ましくは４５度±２０度以下、好ましくは４５度±１５度、好ましくは４５度±１０、好ましくは４５度±５度、好ましくは４５度±３度、４５度±２度、４５度±１度、４５度である。本書において、「以下」という用語は、「±」の次の数値にのみかかることを意味する。よって、例えば、前記「４５度±２０度以下」とは、４５度を中心に上下２０度の範囲の変動を許容することを意味する。
【００６０】
上記のように偏光軸と配向主軸とが一定の角度を満たすように偏光子及び高リタデーション配向フィルムを配置することは、例えば、切断された高リタデーション配向フィルムをその配向主軸が偏光子の偏光軸と特定の角度になるように配置する方法や、高リタデーション配向フィルムを斜め延伸する方法により行うことができる。
【００６１】
虹斑等を回避してより良好な視認性を得るという観点から、偏光フィルタを用いて画像表示装置を視認する場合、偏光フィルタの偏光軸と、視認側偏光子（及び光源側偏光子）の偏光軸とが形成する角度は、略平行又は略垂直であることが好ましい。ここで、略平行であるとは、好ましくは０度±１０度以下であり、好ましくは０度±５度以下であり、好ましくは０度±４度以下であり、好ましくは０度±３度以下であり、好ましくは０度±２度以下であり、好ましくは０度±１度以下である。また、略垂直であるとは、好ましくは９０度±１０度以下であり、好ましくは９０度±５度以下であり、好ましくは９０度±４度以下であり、好ましくは９０度±３度以下であり、好ましくは９０度±２度以下であり、好ましくは９０度±１度以下である。
【００６２】
偏光サングラス等の偏光フィルタは、通常、装着した際の偏光軸が水平に対して垂直方向となるように設計されている。そこで、このような偏光フィルタを介して画像表示装置を見た際に、より優れた視認性を得るという観点から、画像表示装置において、偏光子は、略長方形であるディスプレイの縦軸又は横軸と平行となるように配置することが好ましい。
【００６３】
高リタデーション配向フィルムの配向主軸は、長方形であるディスプレイ画面の縦軸又は横軸と平行となるように画像表示装置内で配置されることが好ましい。高リタデーション配向フィルムの配向主軸がディスプレイの縦軸と略平行である場合には、画面を正面からではなく斜め方向から（横方向から）観察した場合でも虹斑が抑えられ視認性に優れるためである。一方、高リタデーション配向フィルムの配向主軸がディスプレイ画面の横方向とほぼ一致する場合には、画面を正面からではなく斜め方向（縦方向から）から観察した場合でも虹斑が抑えられ視認性に優れるためである。
【００６４】
表面カバーガラスはスペーサーを介して内部の部材と重ねられていても良く、基材レスの光学用粘着剤で内部の部材と貼り合わされていても良い。
【００６５】
＜画像表示セル及び光源＞
画像表示装置において、画像表示セルから射出される光は、虹斑を抑制するという観点から、連続的で幅広い発光スペクトルを有することが好ましい。ここで、「連続的で幅広い発光スペクトル」とは、少なくとも４５０〜６５０ｎｍの波長領域、好ましくは可視光の領域において光の強度がゼロになる波長領域が存在しない発光スペクトルを意味する。可視光領域とは、例えば、４００〜７６０ｎｍの波長領域であり、３６０〜７６０ｎｍ、４００〜８３０ｎｍ、又は３６０〜８３０ｎｍであり得る。
【００６６】
画像表示装置が画像表示セルとして有機ＥＬセルを備える場合、有機ＥＬセル自体が連続的で幅広い発光スペクトルを有する光源としての機能を有する。一方、画像表示装置が画像表示セルとして液晶セルを備える場合、連続的で幅広い発光スペクトルを有する白色光源を備えることが好ましい。
【００６７】
連続的で幅広い発光スペクトルを有する白色光源の方式及び構造は特に制限されず、例えば、エッジライト方式又は直下型方式であり得る。そのような白色光源としては、例えば、白色発光ダイオード（白色ＬＥＤ）を挙げることができる。白色ＬＥＤには、蛍光体方式のもの（即ち、化合物半導体を使用した青色光、及び紫外光を発する発光ダイオードと蛍光体を組み合わせることにより白色を発する素子）並びに有機発光ダイオード（Ｏｒｇａｎｉｃ  ｌｉｇｈｔ−ｅｍｉｔｔｉｎｇ  ｄｉｏｄｅ：ＯＬＥＤ）等を挙げることができる。連続的で幅広い発光スペクトルを有し、且つ、発光効率にも優れているという観点から、化合物半導体を使用した青色発光ダイオードとイットリウム・アルミニウム・ガーネット系黄色蛍光体とを組み合わせた発光素子からなる白色発光ダイオードが好ましい。
【００６８】
＜偏光板及び偏光子保護フィルム＞
偏光板は、フィルム状の偏光子の両側を２枚の保護フィルム（「偏光子保護フィルム」と称する場合もある）で挟んだ構造を有する。偏光子は、当該技術分野において使用される任意の偏光子（又は偏光フィルム）を適宜選択して使用することができる。代表的な偏光子としては、ポリビニルアルコール（ＰＶＡ）フィルム等にヨウ素等の二色性材料を染着させたものを挙げることができるが、これに限定されるものではなく、公知及び今後開発され得る偏光子を適宜選択して用いることができる。
【００６９】
ＰＶＡフィルムは、市販品を用いることができ、例えば、「クラレビニロン（(株)クラレ製）」、「トーセロビニロン（東セロ(株)製）］、「日合ビニロン（日本合成化学(株)製）］等を用いることができる。二色性材料としてはヨウ素、ジアゾ化合物、ポリメチン染料等を挙げることができる。
【００７０】
偏光子は、任意の手法で得ることができ、例えば、ＰＶＡフィルムを二色性材料で染着させたものをホウ酸水溶液中で一軸延伸し、延伸状態を保ったまま洗浄及び乾燥を行うことにより得ることができる。一軸延伸の延伸倍率は、通常４〜８倍程度であるが特に制限されない。他の製造条件等は公知の手法に従って適宜設定することができる。
【００７１】
視認側偏光子の視認側の保護フィルム（視認側偏光子保護フィルム）は、リタデーションの値が３０００ｎｍ以上の高リタデーション配向フィルム、リタデーションの値が３０００ｎｍ未満の配向フィルム又は偏光子保護フィルムとして従来から使用される任意の複屈折を有しないフィルムであり得るが、これらに限定されるものではない。リタデーションの値が３０００ｎｍ未満の配向フィルムは、高リタデーション配向フィルムと同様の材料を用いて、膜厚や延伸条件を調整して得ることができる。複屈折を有しないフィルムとしては、取り扱い性及び入手の容易性といった観点から、例えば、トリアセチルセルロース（ＴＡＣ）フィルム、アクリルフィルム、及び環状オレフィン系フィルム（例えば、ノルボルネン系フィルム）、ポリプロピレンフィルム、及びポリオレフィン系フィルム（例えば、ＴＰＸ）等が挙げられる。
【００７２】
視認側偏光子の光源側の保護フィルム及び光源側偏光子の保護フィルムの種類は任意であり、従来から保護フィルムとして使用されるフィルムを適宜選択して使用することができ、上記の複屈折性を有さないフィルムが好ましい例として挙げられる。
【００７３】
一実施形態において、視認側偏光子の光源側保護フィルム及び光源側偏光子の視認側保護フィルムは、光学補償機能を有する光学補償フィルムであることが好ましい。そのような光学補償フィルムは画像表示セルの各方式に合わせて適宜選択することができ、例えば、トリアセチルセルロース中に液晶化合物（例えば、ディスコティック液晶化合物及び／又は複屈折性化合物）を分散させた樹脂、環状オレフィン樹脂（例えば、ノルボルネン樹脂）、プロピオニルアセテート樹脂、ポリカーボネートフィルム樹脂、アクリル樹脂、スチレンアクリロニトリル共重合体樹脂、ラクトン環含有樹脂、及びイミド基含有ポリオレフィン樹脂等なら成る群より選択される１種以上から得られるものを挙げることができる。
【００７４】
光学補償フィルムは、商業的に入手可能であるため、それらを適宜選択して使用することも可能である。例えば、ＴＮ方式用の「ワイドビュー−ＥＡ」及び「ワイドビュー−Ｔ」（富士フイルム社製）、ＶＡ方式用の「ワイドビュー−Ｂ」（富士フイルム社製）、ＶＡ−ＴＡＣ（コニカミノルタ社製）、「ゼオノアフィルム」（日本ゼオン社製）、「アートン」（ＪＳＲ社製）、「Ｘ−ｐｌａｔｅ」（日東電工社製）、並びにＩＰＳ方式用の「Ｚ−ＴＡＣ」（富士フイルム社製）、「ＣＩＧ」（日東電工社製）、「Ｐ−ＴＡＣ」（大倉工業社製）等が挙げられる。
【００７５】
偏光子保護フィルムは偏光子上に直接又は接着剤層を介して積層することができる。接着性向上の点から、接着剤を介して積層することが好ましい。接着剤としては、特に制限されず任意のものを使用できる。接着剤層を薄くする観点から、水系のもの（即ち、接着剤成分を水に溶解したもの又は水に分散させたもの）が好ましい。例えば、偏光子保護フィルムとしてポリエステルフィルムを用いる場合は、主成分としてポリビニルアルコール系樹脂、ウレタン樹脂などを用い、接着性を向上させるために、必要に応じてイソシアネート系化合物、エポキシ化合物などを配合した組成物を接着剤として用いることができる。接着剤層の厚みは１０μｍ以下が好ましく、５μｍ以下がより好ましく、３μｍ以下がさらに好ましい。
【００７６】
偏光子保護フィルムとしてＴＡＣフィルムを用いる場合、ポリビニルアルコール系の接着剤を用いて張り合わせることができる。偏光子保護フィルムとして、アクリルフィルム、環状オレフィン系フィルム、ポリプロピレフィルム、又はＴＰＸ等の透湿性の低いフィルムを用いる場合は、接着剤として光硬化性接着剤を用いることが好ましい。光硬化性樹脂としては、例えば、光硬化性エポキシ樹脂と光カチオン重合開始剤との混合物などを挙げることができる。
【００７７】
偏光子保護フィルムの厚みは任意であり、例えば、１５〜３００μｍの範囲、好ましくは３０〜２００μｍの範囲で適宜設定できる。
【００７８】
＜タッチパネル、透明導電性フィルム、基材フィルム、飛散防止フィルム＞
画像表示装置は、タッチパネルを備え得る。タッチパネルの種類及び方式は特に制限されないが、例えば、抵抗膜方式タッチパネル及び静電容量方式タッチパネルを挙げることができる。タッチパネルは、その方式に関係なく、通常、１枚又は２枚以上の透明導電性フィルムを有する。透明導電性フィルムは、基材フィルム上に透明導電層が積層された構造を有する。基材フィルムとして、リタデーションの値が３０００ｎｍ以上の高リタデーション配向フィルム、リタデーションの値が３０００ｎｍ未満の配向フィルム又は複屈折を有しないフィルム、若しくはガラス板等の剛性板を用いることができる。これらの中でも、ポリエステル樹脂、ポリカーボネート樹脂、及びポリオレフィン樹脂が好ましく、より好ましくはポリエステル樹脂である。
【００７９】
基材フィルムの厚みは任意であるが、１５〜５００μｍの範囲が好ましい。
【００８０】
基材フィルムは、表面に予めスパッタリング、コロナ放電、火炎、紫外線照射、電子線照射、化成、酸化等のエッチング処理や下塗り処理を施してもよい。これにより、基材フィルム上に設けられる透明導電層等との密着性を向上させることができる。また、透明導電層等を設ける前に、必要に応じて基材フィルムの表面を溶剤洗浄や超音波洗浄などにより除塵、清浄化してもよい。
【００８１】
透明導電層は、直接基材フィルムに積層されても良いが、易接着層及び／又は種々の他の層を介して積層することが出来る。他の層としては、例えば、ハードコート層、インデックスマッチング（ＩＭ）層、及び低屈折率層等を挙げることができる。代表的な透明導電性フィルムの積層構造としては、次の６パターンを挙げることが出来るが、これらに限定されるわけではない。
（１）基材フィルム/易接着層/透明導電層
（２）基材フィルム/易接着層/ハードコート層/透明導電層
（３）基材フィルム/易接着層/ＩＭ（インデックスマッチング）層/透明導電層
（４）基材フィルム/易接着層/ハードコート層/ＩＭ（インデックスマッチング）層/透明導電層
（５）基材フィルム/易接着層/ハードコート層（高屈折率でＩＭを兼ねる）/透明導電層
（６）ポリエステルフィルム/易接着層/ハードコート層（高屈折率）/低屈折率層/透明導電性薄膜
【００８２】
ＩＭ層は、それ自体が高屈折率層/低屈折率層の積層構成（透明導電性薄膜側が低屈折率層）であるため、これを用いることにより、液晶表示画面を見た際にＩＴＯパターンを見え難くすることができる。上記（６）のように、ＩＭ層の高屈折率層とハードコート層を一体化させることもでき、薄型化の観点から好ましい。
【００８３】
上記（３）〜（６）の構成は、静電容量式のタッチパネルにおける使用に特に適している。また、上記（２）〜（６）の構成は、基材フィルムの表面にオリゴマーが析出することが防止できるという観点で好ましく、基材フィルムのもう一方の片面にもハードコート層を設けることが好ましい。
【００８４】
基材フィルム上の透明導電層は、導電性金属酸化物により形成される。透明導電層を構成する導電性金属酸化物は特に限定されず、インジウム、スズ、亜鉛、ガリウム、アンチモン、チタン、珪素、ジルコニウム、マグネシウム、アルミニウム、金、銀、銅、パラジウム、タングステンからなる群より選択される少なくとも１種の金属の導電性金属酸化物が用いられる。当該金属酸化物には、必要に応じて、さらに上記群に示された金属原子を含んでいてもよい。好ましい透明導電層は、例えば、スズドープ酸化インジウム（ＩＴＯ）層及びアンチモンドープ酸化スズ（ＡＴＯ）層であり、より好ましくはＩＴＯ層である。また、Ａｇナノワイヤー、Ａｇインク、Ａｇインクの自己組織化導電膜、網目状電極、ＣＮＴインク、導電性高分子であってもよい。
【００８５】
透明導電層の厚みは特に制限されないが、１０ｎｍ以上であることが好ましく、１５〜４０ｎｍであることがより好ましく、２０〜３０ｎｍであることがさらに好ましい。透明導電層の厚みが１５ｎｍ以上であると、表面抵抗が例えば１×１０3Ω／□以下の良好な連続被膜が得られ易い。また、透明導電層の厚みが４０ｎｍ以下であると、より透明性の高い層とすることができる。
【００８６】
透明導電層は、公知の手順に従って形成することができる。例えば、真空蒸着法、スパッタリング法、イオンプレーティング法を例示できる。透明導電層は、アモルファスであってもよく、結晶性のものであってもよい。結晶性の透明導電層を形成する方法としては、一旦基材上にアモルファス膜を形成した後、該アモルファス膜を可撓性透明基材とともに加熱・結晶化することによって形成することが好ましい。
【００８７】
透明導電性フィルムは、透明導電層の面内の一部が除去されてパターン化されたものであってもよい。透明導電層がパターン化された透明導電性フィルムは、基材フィルム上に透明導電層が形成されているパターン形成部と、基材フィルム上に透明導電層を有していないパターン開口部とを有する。パターン形成部の形状は、例えば、ストライプ状の他、スクエア状等が挙げられる。
【００８８】
画像表示装置は、更に飛散防止フィルムを設けても良い。飛散防止フィルムとして、リタデーションの値が３０００ｎｍ以上の高リタデーション配向フィルム、リタデーションの値が３０００ｎｍ未満の配向フィルム又は複屈折を有しないフィルム、若しくはガラス板等の剛性板を用いることができる。これらの中でも、ポリエステル樹脂、ポリカーボネート樹脂、及びポリオレフィン樹脂が好ましく、より好ましくはポリエステル樹脂である。
【００８９】
飛散防止フィルムの厚みは任意であるが、１５〜５００μｍの範囲が好ましい。 
【００９０】
＜視認側偏光子の視認側偏光子保護フィルム、電極基材フィルム、又は飛散防止フィルムの角度＞
視認側偏光子の視認側偏光子保護フィルム、基材フィルム又は飛散防止フィルムが、リタデーションが１５０ｎｍ以上である配向フィルムまたは高リタデーション配向フィルムである時は、フィルムの配向主軸と視認側偏光子の偏光軸とが形成する角度（フィルムと偏光子とが同一平面上にあると仮定する）は、特に制限されないが、虹斑を低減するという観点から、０度±３０度以下であり、好ましくは０度±２５度以下であり、好ましくは０度±２０度以下であり、好ましくは０度±１０度以下であり、好ましくは０度±５度以下である。また、好ましくは９０度±３０度以下であり、好ましくは９０度±２５度以下であり、好ましくは９０度±２０度以下であり、好ましくは９０度±１０度以下であり、好ましくは９０度±５度以下である。
【００９１】
また、視認側偏光子の視認側偏光子保護フィルム、基材フィルム又は飛散防止フィルムが、リタデーションが３０００ｎｍ以上である高リタデーション配向フィルムである時は、高リタデーション配向フィルムの配向主軸と視認側偏光子の偏光軸とが形成する角度は４５度に近いこと（略４５度）も好ましい。例えば、前記角度は、４５度±３０度以下、好ましくは４５度±２０度以下、好ましくは４５度±１５度、好ましくは４５度±１０、好ましくは４５度±５度、好ましくは４５度±３度、４５度±２度、４５度±１度、４５度である。本書において、「以下」という用語は、「±」の次の数値にのみかかることを意味する。
【００９２】
偏光子保護フィルム、基材フィルム、高リタデーション配向フィルムは、本発明の効果を妨げない範囲で、各種の添加剤を含有させることができる。例えば、紫外線吸収剤、無機粒子、耐熱性高分子粒子、アルカリ金属化合物、アルカリ土類金属化合物、リン化合物、帯電防止剤、耐光剤、難燃剤、熱安定剤、酸化防止剤、ゲル化防止剤、界面活性剤等が挙げられる。また、高い透明性を奏するためにはポリエステルフィルムに実質的に粒子を含有しないことも好ましい。「粒子を実質的に含有させない」とは、例えば無機粒子の場合、ケイ光Ｘ線分析で無機元素を定量した場合に重量で５０ｐｐｍ以下、好ましくは１０ｐｐｍ以下、特に好ましくは検出限界以下となる含有量を意味する。
【実施例】
【００９３】
以下、実施例を挙げて本発明をより具体的に説明するが、本発明は、下記実施例によって制限を受けるものではなく、本発明の趣旨に適合し得る範囲で適宜変更を加えて実施することも可能であり、それらは、いずれも本発明の技術的範囲に含まれる。
【００９４】
＜画像表示装置の構成＞
（１）バックライト光源：白色ＬＥＤ
（２）光源側及び視認側の偏光板：ＰＶＡとヨウ素からなる偏光子の両側の保護フィルムとしてＴＡＣフィルム（富士フイルム（株）社製、厚み８０μｍ）を有する。
（３）画像表示セル：液晶セル
（４）表面カバーガラス：後述する手順で作製した。
【００９５】
（フィルム用樹脂の合成）
製造例−ＰＥＴ（Ａ）
エステル化反応缶を昇温し２００℃に到達した時点で、テレフタル酸を８６．４質量部およびエチレングリコール６４．６質量部を仕込み、撹拌しながら触媒として三酸化アンチモンを０．０１７質量部、酢酸マグネシウム４水和物を０．０６４質量部、トリエチルアミン０．１６質量部を仕込んだ。ついで、加圧昇温を行いゲージ圧０．３４ＭＰａ、２４０℃の条件で加圧エステル化反応を行った後、エステル化反応缶を常圧に戻し、リン酸０.０１４質量部を添加した。さらに、１５分かけて２６０℃に昇温し、リン酸トリメチル０．０１２質量部を添加した。次いで１５分後に、高圧分散機で分散処理を行い、１５分後、得られたエステル化反応生成物を重縮合反応缶に移送し、２８０℃で減圧下重縮合反応を行った。
【００９６】
重縮合反応終了後、９５％カット径が５μｍのナスロン（登録商標）製フィルタで濾過処理を行い、ノズルからストランド状に押出し、予め濾過処理（孔径：１μｍ以下）を行った冷却水を用いて冷却、固化させ、ペレット状にカットした。得られたポリエチレンテレフタレート樹脂（Ａ）の固有粘度は０．６２ｄｌ／ｇであり、不活性粒子及び内部析出粒子は実質上含有していなかった。（以後、ＰＥＴ（Ａ）と略す。）
【００９７】
（易接着コート用ポリエステル樹脂の重合）
攪拌機、温度計、および部分還流式冷却器を具備するステンレススチール製オートクレーブに、ジメチルテレフタレート１９４．２質量部、ジメチルイソフタレート１８４．５質量部、ジメチルー５−ナトリウムスルホイソフタレート１４．８質量部、ジエチレングリコール２３３．５質量部、エチレングリコール１３６．６質量部、およびテトラーｎーブチルチタネート０．２質量部を仕込み、１６０℃から２２０℃の温度で４時間かけてエステル交換反応を行なった。次いで２５５℃まで昇温し、反応系を徐々に減圧した後、３０Ｐａの減圧下で１時間３０分反応させ、共重合ポリエステル樹脂を得た。得られた共重合ポリエステル樹脂は、淡黄色透明であった。共重合ポリエステル樹脂の還元粘度を測定したところ，０．７０ｄｌ／ｇであった。ＤＳＣによるガラス転移温度は４０℃であった。
【００９８】
（易接着コート用ポリエステル水分散体の調製）
攪拌機、温度計と還流装置を備えた反応器に、共重合ポリエステル樹脂３０質量部、エチレングリコールｎ−ブチルエーテル１５質量部を入れ、１１０℃で加熱、攪拌し樹脂を溶解した。樹脂が完全に溶解した後、水５５質量部をポリエステル溶液に攪拌しつつ徐々に添加した。添加後、液を攪拌しつつ室温まで冷却して、固形分３０質量％の乳白色の共重合ポリエステル水分散体を作製した
【００９９】
（易接着コート用ポリビニルアルコール水溶液の調製）
攪拌機と温度計を備えた容器に、水９０質量部を入れ、攪拌しながら重合度５００、ケン化度７４モル％のポリビニルアルコール樹脂（クラレ製）１０質量部を徐々に添加した。添加後、液を攪拌しながら、９５℃まで加熱し、樹脂を溶解させた。溶解後、攪拌しながら室温まで冷却して、固形分１０質量％のポリビニルアルコール水溶液を作成した。
【０１００】
（ブロックポリイソシアネート架橋剤の重合）
攪拌機、温度計、還流冷却管を備えたフラスコにヘキサメチレンジイソシアネートを原料としたイソシアヌレート構造を有するポリイソシアネート化合物（旭化成ケミカルズ製、デュラネートＴＰＡ）１００質量部、プロピレングリコールモノメチルエーテルアセテート５５質量部、ポリエチレングリコールモノメチルエーテル（平均分子量７５０）３０質量部を仕込み、窒素雰囲気下、７０℃で４時間保持した。その後、反応液温度を５０℃に下げ、メチルエチルケトオキシム４７質量部を滴下した。反応液の赤外スペクトルを測定し、イソシアネート基の吸収が消失したことを確認し、固形分７５質量％のブロックポリイソシアネート水分散液を得た。
【０１０１】
（１）塗布液の調製
下記の塗剤を混合し、共重合ポリエステル系樹脂／ポリビニルアルコール系樹脂の質量比が７０／３０になる塗布液を作成した。
水                                              ４０．６１質量％
イソプロパノール                                ３０．００質量％
ポリエステル水分散体                            １１．６７質量％
ポリビニルアルコール水溶液                      １５．００質量％
ブロックイソシアネート系架橋剤                    ０．６７質量％
粒子                                              １．２５質量％
（平均粒径１００ｎｍのシリカゾル、固形分濃度４０質量％）
触媒
（有機スズ系化合物  固形分濃度１４質量％）      ０．３質量％
界面活性剤                                        ０．５質量％
（シリコン系、固形分濃度１０質量％）
【０１０２】
配向フィルム１
基材フィルム原料として粒子を含有しないＰＥＴ（Ａ）樹脂ペレット１３５℃で６時間減圧乾燥（１Ｔｏｒｒ）した後、押出機に供給し、２８５℃で溶解した。このポリマーを、ステンレス焼結体の濾材（公称濾過精度１０μｍ粒子９５％カット）で濾過し、口金よりシート状にして押し出した後、静電印加キャスト法を用いて表面温度３０℃のキャスティングドラムに巻きつけて冷却固化し、未延伸フィルムを作った。
【０１０３】
次いで、リバースロール法によりこの未延伸ＰＥＴフィルムの両面に乾燥後の塗布量が０．０８ｇ／ｍ２になるように、上記塗布液を両面に塗布した後、８０℃で２０秒間乾燥した。
【０１０４】
この塗布層を形成した未延伸フィルムをテンター延伸機に導き、フィルムの端部をクリップで把持しながら、温度１２５℃の熱風ゾーンに導き、幅方向に４．０倍に延伸した。次に、幅方向に延伸された幅を保ったまま、温度２２５℃、３０秒間で処理し、さらに幅方向に３％の緩和処理を行い、フィルム厚み約５０μｍの一軸配向の配向フィルム１を得た。
【０１０５】
配向フィルム２
未延伸フィルムの厚みを変更することにより、フィルムの厚みを約１００μｍとする以外は、配向フィルム１と同様にして一軸配向の配向フィルム２を得た。
【０１０６】
配向フィルム３
走行方向に３．３倍、幅方向に４．０倍延伸した以外は配向フィルム３と同様にして、フィルム厚み約７５μｍの二軸配向の配向フィルム３を得た。
【０１０７】
配向フィルム４
走行方向に４．０倍、幅方向に１．０倍延伸した以外は配向フィルム３と同様にして、フィルム厚み約１００μｍの一軸配向の配向フィルム４を得た。
【０１０８】
配向フィルム５
走行方向に３．６倍、幅方向に４．０倍延伸した以外は配向フィルム３と同様にして、フィルム厚み約３８μｍの二軸配向の配向フィルム５を得た。
【０１０９】
配向フィルム６
ポリカーボネート（アルドリッチ社製）を重量比で４倍の塩化メチレンに溶かし、ポリマー溶液を調製した。ポリマー溶液を平滑なガラス板状にナイフコーターで展開し、室温で放置し、溶媒を乾燥させた。その後、ポリカーボネートシートをガラス板より剥がし、９０℃の減圧乾燥機中で２４時間乾燥させた。得られたポリカーボネートシートからダンベル状にサンプルを切り出した。切り出したシートサンプルをテンシロン（オリエンテック製）を用い、温度１６０℃程度に加熱し、一軸方向に延伸した。その際の、延伸倍率、延伸速度を調節することで、９０８７ｎｍのリタデーションを有する一軸配向の配向フィルム６を得た。
【０１１０】
得られたフィルムの物性を表１に示す。
【０１１１】
【表１】
2014157288.tif 000003
【０１１２】
尚、リタデーション（Ｒｅ）及び厚さ方向リタデーション（Ｒｔｈ）は、次の通り測定した。即ち、二枚の偏光板を用いて、フィルムの配向主軸方向を求め、配向主軸方向が直交するように４ｃｍ×２ｃｍの長方形を切り出し、測定用サンプルとした。このサンプルについて、直交する二軸の屈折率（Ｎｘ，Ｎｙ）、及び厚さ方向の屈折率（Ｎｚ）をアッベ屈折率計（アタゴ社製、ＮＡＲ−４Ｔ）によって求め、前記二軸の屈折率差の絶対値（｜Ｎｘ−Ｎｙ｜）を屈折率の異方性（△Ｎｘｙ）として求めた。フィルムの厚みｄ（ｎｍ）は電気マイクロメータ（ファインリューフ社製、ミリトロン１２４５Ｄ）を用いて測定し、単位をｎｍに換算した。屈折率の異方性（△Ｎｘｙ）とフィルムの厚みｄ（ｎｍ）の積（△Ｎｘｙ×ｄ）より、リタデーション（Ｒｅ）を求めた。また、リタデーションの測定と同様の方法でＮｘ、Ｎｙ、Ｎｚとフィルム厚みｄ（ｎｍ）を求め、（△Ｎｘｚ×ｄ）、（△Ｎｙｚ×ｄ）の平均値を算出して厚さ方向リタデーション（Ｒｔｈ）を求めた。
【０１１３】
（表面カバーガラスの作成）
ガラス板／接着剤層／高リタデーション配向フィルム／接着剤層／ガラス板の順になるように重ね合わせ、減圧下１００℃の条件下で熱圧着し、合わせガラスとした。使用した材料は以下の通りである。
ガラス：表面に反射防止層を設けた化学強化アルミノシリケートガラス（１００ｍｍ×７０ｍｍ、厚さ３００μｍ）  
接着剤層：エチレンビニルアセテート共重合体（積水化学製  Ｓ−ＬＥＣ（ＴＭ））厚さ０．３８μｍのものをテフロン（ＴＭ）ロールで加熱延展して厚さ０．２μｍにし、ガラス板上に移して使用した。
高リタデーション配向フィルム：上記の配向フィルム１〜６を用いた。なお、参考のため、高リタデーション配向フィルムを用いずに合わせガラスを作成した。
【０１１４】
試験例１：虹斑の評価（リタデーションの影響）
上記構成を有する画像表示装置において、視認側偏光子の偏光軸と表面カバーガラスの高リタデーション配向フィルムの配向主軸が４５度の角度になるよう設置し、さらに視認側表面に、視認側表面と平行でかつ偏光フィルムの偏光軸と画像表示装置の視認側偏光子の偏光軸とが形成する角が９０度となるように偏光フィルムを配置して白画像を表示させた。偏光フィルムを介して白画像を眺めて虹斑発生の有無及び程度を確認し、下記の基準に従って評価した。
【０１１５】
＜評価基準＞
◎：  正面から観察したときに、虹斑が観察されない。
○：  正面から観察したときに、弱い虹斑が観測された。
×：  正面から観察したときに、明らかに虹斑が観測されるか、輝度が低下した。
【０１１６】
結果を表２に示す。表２より、表面カバーガラスに用いるフィルムのリタデーションが３０００ｎｍ以上で効果的に虹斑が低減されることが分かった。
【０１１７】
【表２】
2014157288.tif 000004
【０１１８】
試験例２：輝度の評価（高リタデーション配向フィルムの角度の影響）
上記構成を有する画像表示装置において、配向フィルム２を用いた表面カバーガラスを設置し、さらに視認側表面に、視認側表面と平行でかつ偏光フィルムの偏光軸と画像表示装置の視認側偏光子の偏光軸とが形成する角が９０度となるように偏光フィルムを配置して白画像を表示させた。表面カバーガラスに用いた高リタデーション配向フィルムの配向主軸と視認側偏光子の偏光軸との角度を０から９０度まで５度おきに回転させて、偏光フィルムを介して白画像を眺めて評価したところ表３の様になった。
【０１１９】
【表３】
2014157288.tif 000005
【０１２０】
試験例３：偏光子と表面カバーガラス間に配向フィルムを設けた場合の視認性
上記構成を有する画像表示装置において、配向フィルム２を用いた表面カバーガラスを用いて、視認側偏光子の偏光軸と表面カバーガラスの高リタデーション配向フィルムの配向主軸が４５度の角度になるよう設置し、さらに視認側表面に、視認側表面と平行でかつ偏光フィルムの偏光軸と画像表示装置の視認側偏光子の偏光軸とが形成する角が９０度となるように偏光フィルムを配置して白画像を表示させた。さらに、新側偏光板の偏光子補フィルム、電極基板フィルム等に配向フィルムが用いられたことを想定して、リタデーション１５３７ｎｍ、厚み５０μｍのポリエステルフィルム（東洋紡製、Ａ４３００）を視認側偏光板と表面カバーガラス間に角度を変えて挿入し、偏光フィルムを介して白画像を眺めて虹斑発生の有無及び程度を確認した。ポリエステルフィルムが視認側偏光子の偏光軸いずれの角度であっても正面からの虹斑は観察されなかった。
【０１２１】
試験例４：偏光子と表面カバーガラス間に高リタデーション配向フィルムを設けた場合の視認性
試験例３において、表面カバーガラスに用いる高リタデーション配向フィルムを配向フィルム１または４とし、ポリエステルフィルムの代わりに配向フィルム１〜４、６を挿入した。なお、表面カバーガラスに用いた配向フィルムと挿入した配向フィルムの配向主軸は３０度となるよう、ポリエステルフィルムの代わりの配向フィルムを挿入した。
【０１２２】
表面カバーガラスに用いた配向フィルムと挿入した配向フィルムが同じ場合、配向フィルム１を表面カバーガラスに用い、かつ配向フィルム３を挿入した場合には虹斑が観測されたが、それ以外は虹斑は認められなかった。
【符号の説明】
【０１２３】
Ｅ１      有機ＥＬ表示装置
Ｅ４      有機ＥＬセル
Ｅ５      視認側偏光板
Ｅ６      タッチパネル
Ｅ７      光源側偏光子
Ｅ８      視認側偏光子
Ｅ９ａ    偏光子保護フィルム
Ｅ９ｂ    偏光子保護フィルム
Ｅ１０ａ  偏光子保護フィルム
Ｅ１０ｂ  視認側偏光子保護フィルム
Ｅ１１    光源側透明導電性フィルム
Ｅ１１ａ  光源側基材フィルム
Ｅ１１ｂ  透明導電層
Ｅ１２    視認側透明導電性フィルム
Ｅ１２ａ  視認側基材フィルム
Ｅ１２ｂ  透明導電層
Ｅ１３    スペーサー
Ｅ１４    光源側飛散防止フィルム
Ｅ１５    表面カバーガラス
Ｅ１６    １／４波長板
Ｌ１      液晶表示装置
Ｌ２      光源
Ｌ３      光源側偏光板
Ｌ４      液晶セル
Ｌ５      視認側偏光板
Ｌ６      タッチパネル
Ｌ７      光源側偏光子
Ｌ８      視認側偏光子
Ｌ９ａ    偏光子保護フィルム
Ｌ９ｂ    偏光子保護フィルム
Ｌ１０ａ  偏光子保護フィルム
Ｌ１０ｂ  視認側偏光子保護フィルム
Ｌ１１    光源側透明導電性フィルム
Ｌ１１ａ  光源側基材フィルム
Ｌ１１ｂ  透明導電層
Ｌ１２    視認側透明導電性フィルム
Ｌ１２ａ  視認側基材フィルム
Ｌ１２ｂ  透明導電層
Ｌ１３    スペーサー
Ｌ１４    光源側飛散防止フィルム
Ｌ１５    表面カバーガラス
【図１】
2014157288.tif 000006
【図２】
2014157288.tif 000007